(57)【要約】保管時にメンソールを安定的に保持し、たばこ煙の通過時にのみメンソールを円滑に放出するメンソール添着活性炭を提供する。ＢＥＴ法による表面積が１５００ｍ2／ｇ以上１７００ｍ2／ｇ以下の活性炭にメンソールを前記活性炭の飽和メンソール量に対して８０％以上９２％以下の添着率で添着したことを特徴とするメンソール添着活性炭。
2012053251.tif 000002
【特許請求の範囲】
【請求項１】
ＢＥＴ法による比表面積が１５００ｍ2／ｇ以上１７００ｍ2／ｇ以下の活性炭にメンソールを前記活性炭の飽和メンソール量に対して８０％以上９２％以下の添着率で添着したメンソール添着活性炭。
【請求項２】
請求項１記載のメンソール添着活性炭を含むシガレット用フィルタ。
【請求項３】
前記メンソール添着活性炭が２つ以上のセグメントを有するフィルタの一部に含む請求項２記載のシガレット用フィルタ。
【請求項４】
フィルタ素材がアセテート素材である請求項２または３記載のシガレット用フィルタ。
【請求項５】
請求項２〜４いずれか１項記載のシガレット用フィルタを具備したシガレット。
【発明の詳細な説明】
【技術分野】
【０００１】
本発明は、メンソール添着活性炭、シガレット用フィルタおよびフィルタ付シガレットに関する。
【背景技術】
【０００２】
シガレットには、シガレット本来の香喫味を改善するために香料、例えばメンソールが用いられている。メンソール加香方法は、たばこ刻みへの添加、パッケージの内包紙への添加、フィルタへの添加が知られている。また、メンソールをカプセル化することも行われている。【０００３】
たばこ刻みおよび内包紙へのメンソール添加は、メンソール量を増加させる場合、シガレットの保存中にたばこロッドの巻紙に茶色の染みが多くなることが知られている。この染みは、たばこ刻みに含まれる色素がメンソールの揮散に伴って放出されることに起因する。【０００４】
一方、メンソールカプセルの使用は巻紙への染み発生、煙中メンソール劣化を抑制することが可能になる。しかしながら、メンソールカプセルの使用はカプセルの製造およびカプセルをシガレットに組み込む工程が必要になる。その結果、シガレットの製造価格の上昇を招く。【０００５】
一方、米国特許第３，２３６，２４４号明細書には活性炭を含むフィルタエレメントが記載されている。この活性炭には、たばこ香味付加のためにメンソールを添着している。
【発明の開示】
【０００６】
本発明は、保管時にメンソールを安定的に保持し、たばこ煙の通過時にのみメンソールを円滑に放出するメンソール添着活性炭、およびこのメンソール添着活性炭を含むシガレット用フィルタを提供することを目的とする。
【０００７】
本発明は、前記フィルタを備え、蔵置中にメンソールを経時安定的にフィルタのメンソール添着活性炭に保持し、喫煙時にたばこ煙がフィルタ中を通過するときのみにメンソールを円滑に放出することが可能で、かつ巻紙への染み発生を低減することが可能なシガレットを提供することを目的とする。
【０００８】
本発明の第１側面によると、ＢＥＴ法による比表面積が１５００ｍ2／ｇ以上１７００ｍ2／ｇ以下の活性炭にメンソールを前記活性炭の飽和メンソール量に対して８０％以上９２％以下の添着率で添着したメンソール添着活性炭が提供される。
【０００９】
なお、前記活性炭は比表面積が比較的大きく、活性度も比較的高い部類の活性炭に属することから、一般的な活性炭と区別するために、以降「高賦活炭」と記載する。
【００１０】
本発明の第２側面によると、前記第１側面のメンソール添着活性炭を含むシガレット用フィルタが提供される。
【００１１】
本発明の第３側面によると、前記第２側面のシガレット用フィルタを具備したフィルタ付シガレットが提供される。
【図面の簡単な説明】
【００１２】
【図１】本発明の実施形態に係るフィルタ付シガレットを示す図である。
【図２】フィルタ付シガレットの初期（蔵置なし）におけるメンソール添着活性炭の活性炭における比表面積とたばこ煙中メンソール量の関係を示す図である。
【図３】フィルタ付シガレットを０．５ヶ月、１．５ヶ月および２．５ヶ月蔵置した後における喫煙時のたばこ煙中のメンソール量（相対値）を示す図である。
【図４】フィルタ付シガレットにおけるメンソール添着活性炭の活性炭における比表面積と巻紙の染み発生率の関係を示す図である。
【図５】フィルタ付シガレットにおけるメンソール添着活性炭のメンソール添着率と喫煙時におけるたばこ煙中のメンソール量の関係を示す図である。
【図６】フィルタ付シガレットにおけるメンソール添着活性炭のメンソール添着率と高温条件（最大５５℃、湿度３５％ＲＨ）にて０．５ヶ月、１．５ヶ月、２．５ヶ月および３．５ヶ月蔵置後の喫煙時におけるたばこ煙中のメンソール量（相対値）の関係を示す図である。
【図７】実施例１および比較例１のフィルタ付シガレットにおける高温条件（最大５５℃、湿度３５％ＲＨ）にて１週間、５週間および９週間蔵置後の喫煙時におけるたばこ煙中のメンソール量を示す図である。
【図８】実施例１および比較例１のフィルタ付シガレットの巻紙の染み発生率を示す図である。
【図９】実施例２および比較例２のシガレットにおけるパフの回数毎のメンソール割合の推移を示す図である。
【発明を実施するための最良の形態】
【００１３】
以下、本発明の実施形態を詳細に説明する。【００１４】
実施形態に係るメンソール添着活性炭は、ＢＥＴ法による比表面積が１５００ｍ2／ｇ以上１７００ｍ2／ｇ以下の高賦活炭にメンソールを高賦活炭の飽和メンソール量に対して８０％以上９２％以下の添着率で添着したものである。【００１５】
ＢＥＴ法による比表面積は、次の方法により測定できる。【００１６】
使用器機；Autosorb-1-MP(Quantachrome社製）、
前処理；測定用活性炭試料０．０１０ｇを０．１Ｐａ，５７３Ｋの条件で１５時間真空加熱、
測定方法；前処理後の試料を温度７７Ｋにて得た窒素吸着等温線測定データから相対圧Ｐ／Ｐ０＝０．１〜０．３間でのMultipoint BET法により比表面積を算出。【００１７】
高賦活炭は、ＢＥＴ法による比表面積が１５００ｍ2／ｇ以上１７００ｍ2／ｇ以下のものであれば、いかなるものでもよい。このような高賦活炭は、例えばヤシガラ活性炭を用いることができる。【００１８】
比表面積が１５００ｍ2／ｇ未満の活性炭は、フィルタ付シガレットへの適用において、活性炭に保持されるメンソール量が低下する。その結果、喫煙時におけるたばこ煙中のメンソール量を十分に高くすることが困難になる。一方、比表面積が１７００ｍ2／ｇを超える活性炭は、蔵中（保管中）でのメンソールの減少率が急激に低下するおそれがある。【００１９】
高賦活炭は、平均粒径が２００〜６００μｍであることが好ましい。【００２０】
高賦活炭へのメンソールの添着率は、フィルタ付シガレットへの適用において、蔵置日数の経過と喫煙時におけるたばこ煙中のメンソール量との関係で重要である。メンソールの添着率を高賦活炭の飽和メンソール量に対して８０％未満にすると、フィルタ付シガレットへの適用において、高賦活炭に保持されるメンソール量が低下する。その結果、喫煙時におけるたばこ煙中のメンソール量を十分に高くすることが困難になる。一方、メンソールの添着率が高賦活炭の飽和メンソール量に対して９２％を超えると、蔵置日数の経過に伴って喫煙時におけるたばこ煙中のメンソール量が低下するおそれがある。【００２１】
実施形態に係るメンソール添着活性炭は、例えば回転式攪拌装置のチャンバ内にＢＥＴ法による比表面積が１５００ｍ2／ｇ以上１７００ｍ2／ｇ以下の高賦活炭とメンソールを所望量それぞれ投入し、高賦活炭を回転しながら高賦活炭にメンソールを添着させることにより製造できる。前記チャンバは、内部温度が４０〜８０℃に加温可能である。【００２２】
次に、実施形態に係るシガレット用フィルタを説明する。【００２３】
実施形態に係るシガレット用フィルタは、前述したメンソール添着活性炭を含む。【００２４】
１つの実施形態において、シガレット用フィルタは２つ以上のセグメントを有するフィルタの一部にメンソール添着活性炭を含む。別の実施形態において、シガレット用フィルタは２つの円柱状フィルタ材間に多数のメンソール添着活性炭の粒子を充填し、この充填部を含むフィルタ材をプラグラッパー（成形紙）で被包した構造を有する。【００２５】
フィルタ素材は、通常のシガレット用フィルタに用いられるフィルタ素材である。例えば、アセテート繊維のトウを用いることができる。アセテート繊維の束はトリアセチンで処理することにより結束できる。【００２６】
次に、実施形態に係るフィルタ付シガレットを説明する。【００２７】
実施形態に係るフィルタ付シガレットは、前述したシガレット用フィルタを備える。【００２８】
１つの実施形態において、フィルタ付シガレットは図１に示す構造を有する。このフィルタ付きシガレットは、たばこロッド１と、たばこロッド１と同等またはそれより細い円周を有するフィルタ２と、を備える。たばこロッド１とフィルタ２は端部で互いに突合され、フィルタ２の外周面全体および突合せ近傍のたばこロッド１の外周面部分をチップペーパー３で被包することによりたばこロッド１とフィルタ２を一体化している。たばこロッド１は、たばこ刻みを巻紙で円柱状に被包することにより形成される。フィルタ２は、第１のフィルタ材４と、このフィルタ材４の後端に直列に突き合わされた第２のフィルタ材５とをプラグラッパー（成形紙）６で円柱状に巻いて成形したセグメントフィルタである。第１のフィルタ材４は、例えばアセテート繊維束を解繊し、この解繊アセテート繊維に多数の粒子状のメンソール添着活性炭を均一に分散させた後に束ねて円柱状にしたものである。第２のフィルタ材５は、例えばアセテート繊維束を解繊した後に束ねて円柱状にしたものである。メンソール添着活性炭を分散させた第１のフィルタ材４は、たばこロッド１側に位置する。【００２９】
なお、フィルタは前述した図１に示す構造に限定されない。フィルタは、２つのフィルタ材をそれらの端部が所望の間隔をあけて対峙させ、これらフィルタ材間に多数の粒子状のメンソール添着活性炭を充填し、２つのフィルタ材およびメンソール添着活性炭の充填部をプラグラッパー（成形紙）で円柱状に巻いて成形した構造であってもよい。２つのフィルタ材は、例えばアセテート繊維束を解繊した後に束ねて円柱状にしたものである。【００３０】
以上説明した実施形態に係るメンソール添着活性炭は、ＢＥＴ法による比表面積が１５００ｍ2／ｇ以上１７００ｍ2／ｇ以下の高賦活炭にメンソールを高賦活炭の飽和メンソール量に対して８０％以上９２％以下の添着率で添着した構成を有する。このため、保管時にメンソールを安定的に保持し、たばこ煙の通過時にのみメンソールを円滑に放出することが可能になる。【００３１】
このようなメンソール添着活性炭をフィルタに含ませ、このフィルタをフィルタ付シガレットに適用することによって、蔵置中にメンソールを経時安定的にフィルタのメンソール添着活性炭に保持し、喫煙時にたばこ煙がフィルタ中を通過するときのみにメンソールを円滑に放出することが可能で、かつ巻紙への染み発生を低減することが可能になる。これを以下の試験によって確認した。【００３２】
＜試験Ｉ＞
ＢＥＴ法による比表面積が７００ｍ2／ｇ、１０００ｍ2／ｇ、１７００ｍ2／ｇおよび２０００ｍ2／ｇで平均粒径が４００μｍのヤシガラ活性炭（クラレケミカル社製商品名；クラレコールＧＧＳの賦活条件を変更して比表面積を変更した試作品４種類）を用意した。これらのヤシガラ活性炭にメンソール香料（富士フレーバー社製）をそれぞれ飽和添着して４種の粒子状のメンソール添着活性炭を調製した。【００３３】
得られたメンソール添着活性炭の粒子５０ｍｇを２本のアセテートフィルタ材の一方のフィルタ材に分散させた。これら２本のフィルタ材をプラグラッパー（成形紙）で円柱状に巻いてセグメントフィルタを作製した。このフィルタをたばこロッド（メンソール香味付けなし）の端部にそのフィルタのメンソール添着活性炭粒子を含むフィルタ材がたばこロッド側に位置するように互いに突合せた。つづいて、フィルタの外周面全体および突合せ近傍のたばこロッドの外周面部分をチップペーパーで被包して一体化することにより４種のフィルタ付シガレットを造った。【００３４】
得られた各フィルタ付シガレットの初期（蔵置なし）の喫煙時におけるたばこ煙中のメンソール量を下記方法で測定してメンソール放出性の試験を行った。また、０．５ヶ月、１．５ヶ月および２．５ヶ月蔵置後の喫煙時におけるたばこ煙中のメンソール量を下記方法で測定し、０．５ヶ月蔵置を基準にしたメンソール量（相対値）を求めた。さらに、巻紙の染み発生率を下記方法で調査した。【００３５】
（メンソール量の測定）
吸煙容量３５ｍＬ／２ｓｅｃ、吸煙間隔６０ｓｅｃ，燃焼長：吸口側先端より３５ｍｍにて、製造初期のフィルタ付シガレット、および０．５ヶ月、１．５ヶ月および２．５ヶ月蔵置後のフィルタ付シガレットを自動喫煙器にて燃焼させた。燃焼時にケンブリッジフィルタを用いてたばこ煙中の粒子相成分を捕集した。得られた成分をメタノールで溶媒抽出した後、ガスクロマトグラフィー分析を行い、たばこ煙中のメンソール量を定量した。【００３６】
（巻紙の染み発生率）
各フィルタ付シガレットを温度２２℃、相対湿度６０％の恒温恒湿槽内で１ヶ月間保管した。その後、たばこロッドの巻紙に現れる染みを目視観察し、染み発生率を求めた。目視観察で染みの大きさが０．９〜１．８ｍｍを“染み小”、目視観察で染みの大きさが１．８ｍｍ超えを“染み大”と判定した。【００３７】
各フィルタ付シガレットの初期（蔵置なし）における喫煙時のたばこ煙中のメンソール量を図２に示す。メンソール量（相対値）を図３に示す。巻紙の染み発生率を図４に示す。なお、図３において曲線Ａは比表面積７００ｍ2／ｇのヤシガラ活性炭を用いたメンソール添着活性炭を組込んだフィルタ付シガレットの蔵置経過日数とメンソール減少率の関係を示す。曲線Ｂは、比表面積１０００ｍ2／ｇのヤシガラ活性炭を用いたメンソール添着活性炭を組込んだフィルタ付シガレットの蔵置経過日数とメンソール減少率の関係を示す。曲線Ｃは、比表面積１７００ｍ2／ｇのヤシガラ活性炭を用いたメンソール添着活性炭を組込んだフィルタ付シガレットの蔵置経過日数とメンソール減少率の関係を示す。。曲線Ｄは、比表面積２０００ｍ2／ｇのヤシガラ活性炭を用いたメンソール添着活性炭を組込んだフィルタ付シガレットの蔵置経過日数とメンソール減少率の関係を示す。図４において、棒グラフの上部は“染み大”、下部は“染み小”を示す。【００３８】
図２から明らかなようにＢＥＴ法による比表面積が１５００ｍ2／ｇ〜１７００ｍ2／ｇの活性炭を含むメンソール添着活性炭を組込んだフィルタ付シガレットは喫煙時のたばこ煙中のメンソール量が比表面積１５００ｍ2／ｇ未満の活性炭を含むメンソール添着活性炭を組込んだフィルタ付シガレットに比べて高く、良好なメンソール放出性を示す。しかしながら、比表面積１７００ｍ2／ｇを超える活性炭を含むメンソール添着活性炭を組込んだフィルタ付シガレットは喫煙時のたばこ煙中のメンソール量が殆ど増加しないことがわかる。【００３９】
一方、図３から明らかなようにメンソール放出性の経時変化（メンソール量の減少度合）は比表面積が７００ｍ2／ｇ〜１７００ｍ2／ｇの高賦活炭を含むメンソール添着活性炭を組込んだフィルタ付シガレットにおいて、殆ど差異がない。しかしながら、比表面積１７００ｍ2／ｇを超える（２０００ｍ2／ｇ）活性炭を含むメンソール添着活性炭を組込んだフィルタ付シガレット（曲線D)はメンソール量（相対値）が急激に大きくなることがわかる。【００４０】
さらに、図４から明らかなようにたばこロッドの巻紙の染み発生率はメンソール添着活性炭の活性炭における比表面積に依存せずに同等な値になることがわかる。【００４１】
以上の試験Ｉの結果から、メンソールの高放出性を実現しつつ、蔵置によるメンソールの経時変化および巻紙の染み発生率が少ないフィルタ付シガレットを実現するには、ＢＥＴ法による比表面積が１５００ｍ2／ｇ以上１７００ｍ2／ｇ以下の高賦活炭を持つメンソール添着活性炭を含むフィルタを使用することが適切であることを見出した。【００４２】
＜試験II＞
ＢＥＴ法による比表面積が１７００ｍ2／ｇで平均粒径が４００μｍのヤシガラ活性炭（クラレケミカル社製商品名；クラレコールＧＧＳの賦活条件を変更して比表面積を変更した試作品）を用意した。ヤシガラ活性炭にメンソール香料（富士フレーバー社製）をヤシガラ活性炭の飽和メンソール量に対して８０％〜１００％の添着率でそれぞれ添着して６種の粒子状のメンソール添着活性炭を調製した。なお、前記ＢＥＴ法による比表面積が１７００ｍ2／ｇで平均粒径が４００μｍのヤシガラ活性炭の飽和メンソール量は、活性炭１００重量部に対してメンソール６０重量部であるため、前記添着率は活性炭：メンソール＝１００：４８〜６０とした。【００４３】
得られた各メンソール添着活性炭を用いて試験Ｉと同様な方法でフィルタ付シガレットを造った。各フィルタ付シガレットの初期（蔵置なし）の喫煙時におけるたばこ煙中のメンソール量を試験Ｉと同様な方法で測定した。その結果を図５に示す。なお、図５の縦軸のメンソール量は添着率１００％のメンソール添着活性炭を用いたシガレットのメンソール量を１として基準化した。【００４４】
図５から明らかなように喫煙時のたばこ煙中のメンソール量はメンソール添着活性炭が１００％添着率に近い程、高くなり、添着率８０％未満のメンソール添着活性炭を用いた場合には喫煙時にメンソールの放出が殆ど生じないことがわかる。【００４５】
＜試験III＞
ＢＥＴ法による比表面積が１７００ｍ2／ｇで平均粒径が４００μｍのヤシガラ活性炭（クラレケミカル社製商品名；クラレコールＧＧＳの賦活条件を変更して比表面積を変更した試作品）を用意した。このヤシガラ活性炭にメンソール香料（富士フレーバー社製）をヤシガラ活性炭の飽和メンソール量に対して９２％、９５％、１００％の添着率でそれぞれ添着して３種の粒子状のメンソール添着活性炭を調製した。【００４６】
得られた各メンソール添着活性炭を用いて試験Ｉと同様な方法でフィルタ付シガレットを造った。各フィルタ付シガレットについて高温条件（最大５５℃、湿度３５％ＲＨ）にて０．５ヶ月、１．５ヶ月、２．５ヶ月および３．５ヶ月蔵置後の喫煙時におけるたばこ煙中のメンソール量を試験Ｉと同様な方法で測定し、０．５ヶ月蔵置を基準（１００％）にしたメンソール量（相対値）を求めた。その結果を図６に示す。なお、図６の○は添着率９２％のメンソール添着活性炭を用いたシガレットのたばこ煙中のメンソール量の経時変化（相対値）、□は添着率９５％のメンソール添着活性炭を用いたシガレットのたばこ煙中のメンソール量の経時変化（相対値）、△は添着率１００％のメンソール添着活性炭を用いたシガレットのたばこ煙中のメンソール量の経時変化（相対値）、をそれぞれ示す。【００４７】
図６から明らかなように添着率９５％、１００％のメンソール添着活性炭を用いたシガレットにおいて、高温条件で蔵置３．５ヶ月経過後では０．５ヶ月時点の喫煙時のたばこ煙中のメンソール量に対し６０％、５０％になり、たばこ煙中のメンソールの経時劣化が大きくなることがわかる。【００４８】
これに対し、添着率９２％のメンソール添着活性炭を用いたシガレットにおいて、高温条件で蔵置３．５ヶ月経過後でも０．５ヶ月時点の喫煙時のたばこ煙中のメンソール量に対し８５％程度のたばこ煙中のメンソール量を維持できることがわかる。【００４９】
以上の試験II、IIIの結果から、メンソールの高放出性を実現しつつ、蔵置によるメンソールの経時変化が少ないフィルタ付シガレットを実現するには、特定の比表面積を有する高賦活炭にメンソールを高賦活炭の飽和メンソール量に対して８０％以上９２％以下の添着率で添着したメンソール添着活性炭を含むフィルタを使用することが適切であることを見出した。【００５０】
以下、本発明の実施例を説明する。【００５１】
（実施例１）
ＢＥＴ法による比表面積が１７００ｍ2／ｇで平均粒径が４００μｍのヤシガラ活性炭（クラレケミカル社製商品名；クラレコールＧＧＳの賦活条件を変更して比表面積を変更した試作品）を用意した。このヤシガラ活性炭にメンソール香料（富士フレーバー社製）をヤシガラ活性炭の飽和メンソール量に対して９２％の添着率で添着して粒子状のメンソール添着活性炭を調製した。なお、ＢＥＴ法による比表面積が１７００ｍ2／ｇで平均粒径が４００μｍのヤシガラ活性炭の飽和メンソール量は、活性炭１００重量部に対してメンソール６０重量部である。前記９２％の添着率にするには、活性炭１００重量部に対してメンソール５５重量部とした。【００５２】
得られたメンソール添着活性炭１６０ｍｇを用いて前述した試験Ｉと同様に方法でフィルタ付シガレットを造った。【００５３】
（比較例１）
フィルタにメンソール添着活性炭を配置する代わりにたばこロッドの刻みにメンソール４．０ｍｇを添着した以外、前述した試験Ｉと同様に方法でフィルタ付シガレットを造った。【００５４】
実施例１および比較例１のフィルタ付シガレットについて、製造初期（蔵置なし）の喫煙時におけるたばこ煙中のメンソール量を前述した試験Ｉと同様な方法で測定した。その結果、実施例１のシガレットではたばこ煙中のメンソール量が０．４１ｍｇ／ｃｉｇ，比較例１のシガレットではたばこ煙中のメンソール量が０．４ｍｇ／ｃｉｇ，であった。【００５５】
また、実施例１および比較例１のフィルタ付シガレットについて、高温条件（最大５５℃、湿度３５％ＲＨ）にて１週間、５週間および９週間蔵置後の喫煙時におけるたばこ煙中のメンソール量を前述した試験Ｉと同様な方法で測定した。その結果を図７に示す。なお、図７の○は実施例１のシガレットにおけるたばこ煙中のメンソール量の経時変化、□は比較例１のシガレットにおけるたばこ煙中のメンソール量の経時変化、をそれぞれ示す。【００５６】
図７から明らかなように実施例１のシガレットは、たばこ煙中のメンソール量の経時変化が比較例１のシガレットに比べて有意に低くなることがわかる。【００５７】
さらに、実施例１および比較例１のフィルタ付シガレットについて、温度２２℃、相対湿度６０％の恒温恒湿槽内で１ヶ月間保管した後、たばこロッドの巻紙に現れる染みを目視観察し、染み発生率を求めた。目視観察で染みの大きさが０．９〜１．８ｍｍを“染み小”、目視観察で染みの大きさが１．８ｍｍ超えを“染み大”と判定した。その結果を図８に示す。なお、図８において棒グラフの上部は“染み大”、下部は“染み小”を示す。【００５８】
図８から明らかなように実施例１のシガレットは、たばこロッドの巻紙の染み発生率が比較例１のシガレットのそれに比べて有意に減少できることがわかる。【００５９】
（実施例２）
実施例１と同様なメンソール添着活性炭（添着率９２％）を用意し、メンソール添着活性炭８０ｍｇを用いて前述した試験Ｉと同様に方法でフィルタ付シガレットを造った。【００６０】
（比較例２）
フィルタにメンソール添着活性炭を配置する代わりにたばこロッドの刻みにメンソール６．０ｍｇを添着した以外、前述した試験Ｉと同様に方法でフィルタ付シガレットを造った。【００６１】
実施例２および比較例２のフィルタ付シガレットについて、温度２２℃、相対湿度６０％の恒温恒湿槽内で１．５ヶ月蔵置後に以下の方法に従って吸煙（パフ）回数毎のメンソール量の推移を測定した。【００６２】
すなわち、前記蔵置後のフィルタ付シガレットを自動喫煙器にセットして２秒間吸煙し、吸煙中の粒子相成分をケンブリッジフィルタで捕集した。得られた成分をメタノールで溶媒抽出した後、ガスクロマトグラフィー分析を行い、吸煙中のメンソール量を定量した。このような吸煙を１分間の間隔で合計７回行い、各吸煙中のメンソール量を定量した。各回の吸煙によるメンソール割合（％）は、１回〜７回までの吸煙中のメンソール量を合計し、合計メンソール量で各回の吸煙のメンソール量を除すことにより求めた。その結果を図９に示す。なお、図９の○は実施例２のシガレットにおけるパフの回数毎のメンソール割合の推移、□は比較例２のシガレットにおけるパフの回数毎のメンソール割合の推移、をそれぞれ示す。【００６３】
図９から明らかなようにメンソール添着活性炭が分散されたフィルタを備える実施例２のシガレットは、初回のパフからメンソールを添着したたばこ刻みを有する比較例２のシガレットと同等のメンソール放出性を発現できることがわかる。すなわち、比較例２のシガレットではたばこ刻みにメンソールを添着するため、初回の吸煙から優れたメンソール放出性を示すものの、前述した図８の比較例１に示すように巻紙の染み発生率が高くなる。これに対し、実施例２のシガレットはフィルタにメンソール添着活性炭を分散させるため、たばこロッドの巻紙の染み発生率を有意に減少できると共に、初回のパフから比較例２と同等の優れたメンソール放出性を発現できる。
【産業上の利用可能性】
【００６４】
本発明によれば、保管時にメンソールを安定的に保持し、たばこ煙の通過時にのみメンソールを円滑に放出するメンソール添着活性炭、およびこのメンソール添着活性炭を含むシガレット用フィルタを提供することができる。【００６５】
本発明によれば、前記フィルタを備え、蔵置中にメンソールを経時安定的にフィルタのメンソール添着活性炭に保持し、喫煙時にたばこ煙がフィルタ中を通過するときのみにメンソールを円滑に放出することが可能で、かつ巻紙への染み発生を低減することが可能なフィルタ付シガレットを提供することができる。
【図１】
2012053251.tif 000003
【図２】
2012053251.tif 000004
【図３】
2012053251.tif 000005
【図４】
2012053251.tif 000006
【図５】
2012053251.tif 000007
【図６】
2012053251.tif 000008
【図７】
2012053251.tif 000009
【図８】
2012053251.tif 000010
【図９】
2012053251.tif 000011
【国際調査報告】
2012053251.tif 000012
2012053251.tif 000013
2012053251.tif 000014